(57)【要約】      （修正有）【課題】高溶解性と熱可塑性を持つポリイソイミド樹脂及びポリイミド樹脂の製造方法を提供する。【解決手段】１，１’−ビシクロヘキサン−３，３’４，４’−テトラカルボン酸−３，３’４，４’−二無水物を酸成分として得られるポリイソイミド樹脂であって、イソイミド環の窒素原子が３，３’−、４，４’−、３，４’−の各位置にある３種の繰り返し単位の少なくとも１種を含むポリイソイミド樹脂であり、融点が３００℃以下であり、かつイソイミドからイミドへの転位温度が融点より高いポリイソイミド樹脂、これを用いたポリイミド樹脂の製造方法、及びポリアミック酸樹脂又はポリアミック酸エステル樹脂を用いたポリイソイミド樹脂の製造方法。【選択図】なし【特許請求の範囲】
【請求項１】
下記式（Ａ１）、（Ａ２）及び（Ａ３）で表される繰り返し単位の少なくとも１種を含むポリイソイミド樹脂であって、示差走査熱量測定法（ＤＳＣ法）による融点が３００℃以下であり、かつ示差走査熱量測定法（ＤＳＣ法）によるポリイソイミド樹脂からポリイミド樹脂への転位温度が該融点より高いことを特徴とするポリイソイミド樹脂。
【化１】
2012162619.tif 000013
（式（Ａ１）、（Ａ２）及び（Ａ３）中、Ｒ１は下記式（１）で表される基を示す。
【化２】
2012162619.tif 000014
式（１）中、環Ａ、環Ｂは各々独立して、置換基を有していても良い芳香族環又は置換基を有していても良い脂肪族環を示し、ｐ、ｑは各々独立して、１〜１０の整数を示す。Ｘは単結合、酸素原子、硫黄原子、置換基を有していても良いアルキレン基、スルホニル基、スルフィド基、カルボニル基、芳香族基又は−Ｏ−ＣｎＨ２ｎ−Ｏ−を示す。但し、ｎは１〜５の整数を示す。Ｙ１、Ｙ２は各々独立して、単結合、酸素原子、硫黄原子、置換基を有していても良いアルキレン基、スルホニル基、スルフィド基又はカルボニル基を示す。）
【請求項２】
請求項１に記載のポリイソイミド樹脂を転位してポリイミド樹脂を得ることを特徴とする、ポリイミド樹脂の製造方法。
【請求項３】
下記各工程を含むことを特徴とする、ポリイミド樹脂成形体の製造方法。
（１ａ）ポリアミック酸樹脂又はポリアミック酸エステル樹脂を含む溶液を塗布し成形体とする工程
（１ｂ）得られた成形体のポリアミック酸樹脂又はポリアミック酸エステル樹脂を閉環反応させて、請求項１に記載のポリイソイミド樹脂の成形体とする工程
（１ｃ）該ポリイソイミド樹脂成形体のポリイソイミド樹脂を転位してポリイミド樹脂成形体を得る工程
【請求項４】
下記各工程を含むことを特徴とする、ポリイミド樹脂成形体の製造方法。
（２ａ）請求項１に記載のポリイソイミド樹脂の溶液を塗布しポリイソイミド成形体とす
る工程
（２ｂ）得られた成形体のポリイソイミド樹脂を転位してポリイミド樹脂成形体を得る工程
【請求項５】
下記各工程を含むことを特徴とする、ポリイミド樹脂成形体の製造方法。
（３ａ）請求項１に記載のポリイソイミド樹脂の溶液中でポリイソイミド樹脂を転位し、ポリイミド樹脂溶液を得る工程
（３ｂ）得られたポリイミド樹脂溶液を塗布しポリイミド樹脂成形体を得る工程
【請求項６】
下記各工程を含むことを特徴とする、ポリイミド樹脂成形体の製造方法。
（４ａ）請求項１に記載のポリイソイミド樹脂を溶融し、成形してポリイソイミド樹脂成形体を得る工程
（４ｂ）得られた成形体のポリイソイミド樹脂を転位してポリイミド樹脂成形体を得る工程
【請求項７】
下記式（Ｂ１）、（Ｂ２）及び（Ｂ３）で表される繰り返し単位の少なくとも１種を含むポリアミック酸樹脂又はポリアミック酸エステル樹脂を閉環反応させることにより請求項１に記載のポリイソイミド樹脂を得ること特徴とするポリイソイミド樹脂の製造方法。
【化３】
2012162619.tif 000015
（式（Ｂ１）、（Ｂ２）及び（Ｂ３）中、Ｒ２は水素原子又は置換基を有していてもよい炭素数１〜１４のアルキル基を示す。）
【発明の詳細な説明】
【技術分野】
【０００１】
本発明は、新規のポリイソイミド樹脂とその製造方法、及びこのポリイソイミド樹脂を用いたポリイミド樹脂の製造方法に関する。
【背景技術】
【０００２】
ポリイミド樹脂は、耐熱性や機械物性、耐薬品性、電気特性等の点において優れた特性を有しているために、自動車、航空宇宙産業、電気、電子、電池分野において、成形材料、コーティング材料、複合材料として幅広く使用されている。また透明性が要求される光学部材の分野においては、透明性ポリイミド樹脂が使用されている。
例えば、特許文献１にはジシクロヘキシル−３，４，３’，４’−テトラカルボン酸二無水物骨格を用いた透明ポリイミド樹脂が記載されている。又、溶液流延法におけるイミド化加熱工程を低温で行える透明ポリイミド樹脂成形体の製造方法が記載されている。
【０００３】
また、特許文献２では、溶媒溶解性のポリイソイミド樹脂をポリイミド樹脂前駆体として用いることにより、比較的低温の加熱工程で透明ポリイミド樹脂のフィルムを得る方法が報告されている。
【先行技術文献】
【特許文献】
【０００４】
【特許文献１】特開平８−１０４７５０号公報
【特許文献２】特開平８−３３１４号公報
【発明の概要】
【発明が解決しようとする課題】
【０００５】
一般的にポリイミド樹脂は溶剤可溶性に乏しいため、フィルムなどの成形体を得る方法としては、ポリアミック酸樹脂溶液を流延（塗布）した後、加熱により有機溶媒を除去し、更に加熱して脱水又は脱アルコール閉環反応を行い、ポリイミド樹脂フィルムを得る溶液流延法が知られている。しかしながら、この方法は製造工程が複雑なだけでなく、イミド化の際に水分子の脱離が起こり、成形体が大きく収縮したり性能が低下したりするという課題があった。又、ポリアミック酸樹脂溶液は保存安定性が悪いうえ、ポリアミック酸樹脂が熱成形温度範囲でイミド化してガラス転移温度が上昇し、樹脂の流動性が大きく低下するので、製造条件の制御が困難となり生産性が低下するという課題があった。
【０００６】
また、ポリイミド樹脂を加工して成形体を得る他の方法として加圧加熱成形が知られている。しかし、一般的なポリイミド樹脂は耐熱性に優れるため非常に高温での加工が必要になり、押出成形や射出成形等の一般的な熱可塑性樹脂の成形方法の適用は困難であった。さらに、耐熱性に劣る材料と複合させて成形加工を行うことができないという課題もあった。
【０００７】
上記問題点に鑑み、本発明の目的は、従来の溶液流延法のみならず熱可塑成形等の多様な方法でポリイミド樹脂を製造するためのポリイミド樹脂前駆体として好適な、溶媒溶解性及び熱可塑性を持つポリイソイミド樹脂を提供するとともに、これを用いたポリイミド樹脂及びポリイミド樹脂成形体の製造方法を提供することにある。
【課題を解決するための手段】
【０００８】
本発明者らは、上記課題を解決すべく鋭意検討した結果、溶媒溶解性や熱融解性が高い
ポリイソイミド樹脂を見出し、またそのポリイソイミド樹脂をポリイミド樹脂の前駆体として用いることによりイミド樹脂の熱可塑成形が可能となることを見出し、本発明を達成するに至った。
即ち、本発明の要旨は以下のとおりである。
【０００９】
［１］下記式（Ａ１）、（Ａ２）及び（Ａ３）で表される繰り返し単位の少なくとも１種を含むポリイソイミド樹脂であって、示差走査熱量測定法（ＤＳＣ法）による融点が３００℃以下であり、かつ示差走査熱量測定法（ＤＳＣ法）によるポリイソイミド樹脂からポリイミド樹脂への転位温度が該融点より高いことを特徴とするポリイソイミド樹脂。
【００１０】
【化１】
2012162619.tif 000002
【００１１】
（式（Ａ１）、（Ａ２）及び（Ａ３）中、Ｒ１は下記式（１）で表される基を示す。
【００１２】
【化２】
2012162619.tif 000003
【００１３】
式（１）中、環Ａ、環Ｂは各々独立して、置換基を有していても良い芳香族環又は置換基を有していても良い脂肪族環を示し、ｐ、ｑは各々独立して、１〜１０の整数を示す。Ｘは単結合、酸素原子、硫黄原子、置換基を有していても良いアルキレン基、スルホニル基、スルフィド基、カルボニル基、芳香族基又は−Ｏ−ＣｎＨ２ｎ−Ｏ−を示す。但し、ｎは１〜５の整数を示す。Ｙ１、Ｙ２は各々独立して、単結合、酸素原子、硫黄原子、置換基を有していても良いアルキレン基、スルホニル基、スルフィド基又はカルボニル基を示す。）
［２］［１］に記載のポリイソイミド樹脂を転位してポリイミド樹脂を得ることを特徴とする、ポリイミド樹脂の製造方法。
【００１４】
［３］  下記各工程を含むことを特徴とする、ポリイミド樹脂成形体の製造方法。
（１ａ）ポリアミック酸樹脂又はポリアミック酸エステル樹脂を含む溶液を塗布し成形体とする工程
（１ｂ）得られた成形体のポリアミック酸樹脂又はポリアミック酸エステル樹脂を閉環反応させて、［１］に記載のポリイソイミド樹脂の成形体とする工程
（１ｃ）該ポリイソイミド樹脂成形体のポリイソイミド樹脂を転位してポリイミド樹脂成形体を得る工程
［４］  下記各工程を含むことを特徴とする、ポリイミド樹脂成形体の製造方法。
（２ａ）［１］に記載のポリイソイミド樹脂の溶液を塗布しポリイソイミド成形体とする工程
（２ｂ）得られた成形体のポリイソイミド樹脂を転位してポリイミド樹脂成形体を得る工程
［５］  下記各工程を含むことを特徴とする、ポリイミド樹脂成形体の製造方法。
（３ａ）［１］に記載のポリイソイミド樹脂の溶液中でポリイソイミド樹脂を転位し、ポリイミド樹脂溶液を得る工程
（３ｂ）得られたポリイミド樹脂溶液を塗布しポリイミド樹脂成形体を得る工程
［６］  下記各工程を含むことを特徴とする、ポリイミド樹脂成形体の製造方法。
（４ａ）［１］に記載のポリイソイミド樹脂を溶融し、成形してポリイソイミド樹脂成形体を得る工程
（４ｂ）得られた成形体のポリイソイミド樹脂を転位してポリイミド樹脂成形体を得る工程
［７］下記式（Ｂ１）、（Ｂ２）及び（Ｂ３）で表される繰り返し単位の少なくとも１種を含むポリアミック酸樹脂又はポリアミック酸エステル樹脂を閉環反応させることにより［１］に記載のポリイソイミド樹脂を得ること特徴とするポリイソイミド樹脂の製造方法。
【００１５】
【化３】
2012162619.tif 000004
【００１６】
（式（Ｂ１）、（Ｂ２）及び（Ｂ３）中、Ｒ２は水素原子又は置換基を有していてもよい炭素数１〜１４のアルキル基を示す。）
【発明の効果】
【００１７】
本発明のポリイソイミド樹脂は、各種溶媒への溶解性を有し、かつ熱可塑性を有することから、従来の溶液流延法のみならず熱可塑成形等の多様な方法でポリイミド樹脂を製造するためのポリイミド樹脂前駆体として好適である。従ってこれを前駆体とすることで、多様な成形手法を用いてポリイミド樹脂成形体を得ることができ、フィルム、シート、成形材料、コーティング等広範な用途に利用することができる。
【００１８】
さらに得られたポリイミド樹脂は、耐熱性、透明性に優れるという利点も有するため透明耐熱材料として使用することができる。
【発明を実施するための形態】
【００１９】
以下に、本発明の実施の形態を詳細に説明する。
以下に記載する構成要件の説明は、本発明の実施形態の一例（代表例）であり、本発明のその要旨を超えない限り、これらの内容に特定はされない。
＜ポリイソイミド樹脂＞
本発明のポリイソイミド樹脂としては、下記式（Ａ１）、（Ａ２）及び（Ａ３）で表される繰り返し単位の少なくとも１種を含むポリイソイミド樹脂であって、示差走査熱量測定法（ＤＳＣ法）による融点が３００℃以下であり、かつ示差走査熱量測定法（ＤＳＣ法）によるポリイソイミド樹脂からポリイミド樹脂への転位温度が該融点より高いポリイソイミド樹脂である。
【００２０】
【化４】
2012162619.tif 000005
【００２１】
（式（Ａ１）、（Ａ２）及び（Ａ３）中、Ｒ１は下記式（１）で表される基を示す。
【００２２】
【化５】
2012162619.tif 000006
【００２３】
式（１）中、環Ａ、環Ｂは各々独立して、置換基を有していても良い芳香族環又は置換基を有していても良い脂肪族環を示し、ｐ、ｑは各々独立して、１〜１０の整数を示す。Ｘは単結合、酸素原子、硫黄原子、置換基を有していても良いアルキレン基、スルホニル基、スルフィド基、カルボニル基、芳香族基又は−Ｏ−ＣｎＨ２ｎ−Ｏ−を示す。但し、ｎは１〜５の整数を示す。Ｙ１、Ｙ２は各々独立して、単結合、酸素原子、硫黄原子、置換基を有していても良いアルキレン基、スルホニル基、スルフィド基又はカルボニル基を示す。）
環Ａ、環Ｂは各々独立して、置換基を有していても良い芳香族環又は置換基を有していても良い脂肪族環を示す。なお、環Ａ、環Ｂは単独又は二種類以上であっても良い。
【００２４】
芳香族環は、特段の制限はないが、芳香族炭化水素環又は芳香族複素環が挙げられる。
芳香族炭化水素環としては、例えば、ベンゼン環、ナフタレン環、アズレン環、ビフェ
ニル環、アセナフチレン環、フルオレン環、フェナントレン環、アントラセン環、フルオランセン環、トリフェニル環、ターフェニル環、ピレン環、クリセン環、ナフタセン環、ペリレン環又はペンタセン環等が挙げられる。芳香族複素環としては、ピロール環、フラン環、チオフェン環、ピリジン環、キノリン環、イソイキノリン環などが挙げられる。その中でもベンゼン環、ビフェニレン環、ターフェニル環が好ましい。
【００２５】
脂肪族環は、シクロブタン環、シクロペンタン環、シクロヘキサン環、シクロヘプタン環、シクロオクタン環、ノルボルナン環、ノルボルネン環、ヒドリンダン環、デカヒドロナフタレン環、テトラヒドロペンタジエン環又はアダマンタン環が挙げられる。その中でもシクロヘキサン環、シクロペンタン環、ノルボルナン環が好ましい。
芳香族環及び脂肪族環の結合位置は特に制限されない。芳香族環又は脂肪族環が有していても良い置換基は、具体的には、ハロゲン原子、アルキル基、アルコキシ基、ヒドロキシル基が挙げられる。
【００２６】
ハロゲン基とは、具体的には、フッ素原子、臭素原子、塩素原子等が挙げられる。
アルキル基とは、具体的には、メチル基、エチル基、プロピル基、イソプロピル基、ブチル基、ターシャリーブチル基等が挙げられる。
アルコキシ基とは、具体的には、メトキシ基、エトキシ基、プロポキシ基、イソプロポキシ基、ブトキシ基、ターシャリーブトキシ基等が挙げられる。
【００２７】
ｐ、ｑは各々独立して、１以上、好ましくは２以上の整数であり、一方、５以下、好ましくは１０以下の整数である。
Ｘは単結合、酸素原子、硫黄原子、置換基を有していても良いアルキレン基、スルホニル基、スルフィド基、カルボニル基、置換基を有していても良い芳香族基又は−Ｏ−ＣｎＨ２ｎ−Ｏ−を示す。但し、ｎは１〜５の整数を示す。その中でも、単結合、酸素原子、置換基を有していても良いアルキレン基、スルホニル基が好ましい。
【００２８】
アルキレン基とは、特段の制限はないが、具体的には炭素数１〜２０のアルキレン基であり、好ましくは炭素数１〜１０のアルキレン基であり、より好ましくは、メチレン基、エチレン基、プロピレン基、ブチレン基、ペンチレン基又はヘキシレン基が挙げられる。
芳香族基とは、特段の制限はないが、芳香族炭化水素基と芳香族複素環基が挙げられる。芳香族炭化水素基としては、フェニレン基、ビフェニレン基、ナフチレン基、フェナントレン基、トリフェニレン基、ターフェニレン基、ピレニレン基又はフルオレン基が挙げられる。芳香族複素環基としては、ピリジレン基、キノリレン基が挙げられる。その中でも、フェニレン基、ナフチレン基、ピリジレン基が好ましい。
【００２９】
アルキレン基又は芳香族基が有していても良い置換基は、炭素数１〜５のアルキル基、ヒドロキシ基、アルコキシ基、アミノ基、カルボキシル基、エポキシ基が挙げられる。該置換基にさらにフッ素原子、クロロ原子等のハロゲン原子等が置換されていても良い。
Ｙ１、Ｙ２は各々独立して、単結合、酸素原子、硫黄原子、置換基を有していても良いアルキレン基、スルホニル基、スルフィド基又はカルボニル基を示す。その中でも、単結合、酸素原子が好ましい。なお、Ｙ１、Ｙ２はそれぞれ、単独又は二種以上であっても良い。
【００３０】
アルキレン基とは、上述のＸで規定されるアルキレン基と同義である。アルキレン基が有していても良い置換基とは、上述のＸで規定される置換基と同義である。
【００３１】
Ｒ１は、上記の構成を満たせば特段の制限はないが、後述するジアミン化合物の構成単位が挙げられる。ジアミン化合物の具体例としては、１，４−フェニレンジアミン、１，２−フェニレンジアミン、１，３−フェニレンジアミン、４，４’−ジアミノジフェニル
エーテル、３，４’−ジアミノジフェニルエーテル、１，４−ビス（４−アミノフェノキシ）ベンゼン、１，３−ビス（４−アミノフェノキシ）ベンゼン、２，２−ビス（４−（４−アミノフェノキシ）フェニル）プロパン、２，２−ビス（４−（４−アミノフェノキシ）フェニル）ヘキサフルオロプロパン、ビス（４−（４−アミノフェノキシ）フェニル）スルホン、ビス（４−（３−アミノフェノキシ）フェニル）スルホン、１，３−ビス（４−アミノフェノキシ）ネオペンタン、４，４’−ジアミノ−３，３’−ジメチルビフェニル、４，４’−ジアミノ−３，３’−ジメチルビフェニル、４，４’−ジアミノ−２，２’−ジメチルビフェニル、４，４’−ジアミノ−２，２’−ビス（トリフルオロメチル）ビフェニル、４，４’−ビス（４−アミノフェノキシ）ビフェニル、４，４’−ジアミノ−３，３’−ジヒドロキシビフェニル、ビス（４−アミノ−３−カルボキシフェニル）メタン、４，４’−ジアミノジフェニルスルホン、ビス（４−（４−アミノフェノキシ）フェニル）スルホン、４，４’−ジアミノジフェニルスルフィド、Ｎ−（４−アミノフェノキシ）−４−アミノベンズアミン、１，４−ジアミノシクロヘキサン、４，４’−メチレンビス（シクロヘキシルアミン）、４，４’−メチレンビス（２−メチルシクロヘキシルアミン）が挙げられる。この中でも４，４’−ジアミノジフェニルエーテル、２，２−ビス（４−（４−アミノフェノキシ）フェニル）プロパン、２，２−ビス（４−（４−アミノフェノキシ）フェニル）ヘキサフルオロプロパン、ビス（４−（４−アミノフェノキシ）フェニル）スルホン、４，４’−メチレンビス（シクロヘキシルアミン）が透明性と耐熱性、機械強度を同時に達成するために好ましい。
【００３２】
本発明のポリイソイミド樹脂の示差走査熱量測定法（ＤＳＣ法）による融点は、下限に特段の制限は無いが、通常４０℃以上、好ましくは５０℃以上、より好ましくは６０℃以上であり、一方、３００℃以下、好ましくは２５０℃以下、より好ましくは２００℃以下である。
本発明のポリイソイミド樹脂の融点が４０℃以上であることは、室温では固体状の本発明樹脂を成形機内で加熱溶融させる点で好ましく、本発明のポリイソイミド樹脂の融点が３００℃以下であることは、成形工程中における加熱劣化を抑制する点で好ましい。
本発明のポリイソイミド樹脂の示差走査熱量測定法（ＤＳＣ法）により測定されるポリイソイミド樹脂からポリイミド樹脂への転位温度は、示差走査熱量測定法（ＤＳＣ法）による融点より高い。
【００３３】
本発明におけるポリイソイミド樹脂からポリイミド樹脂への転位温度とは、示差走査熱量測定法（ＤＳＣ法）においてポリイソイミド樹脂からポリイミド樹脂への転位反応に起因する発熱ピークが始まる温度を指す。本発明のポリイソイミド樹脂のポリイミド樹脂への転位温度は、ポリイソイミド樹脂の融点より高ければ特段の制限は無いが、通常５０℃以上、好ましくは７０℃以上、より好ましくは１００℃以上であり、一方、通常３００℃以下、好ましくは２８０℃以下、より好ましくは２５０℃以下である。本発明のポリイソイミド樹脂のポリイミド樹脂への転位温度が上記範囲内であることにより、成形工程中にポリイミド樹脂化することを防ぎ、さらにポリイミド樹脂の加熱劣化を抑制する点で好ましい。
【００３４】
本発明のポリイソイミド樹脂の融点と、ポリイソイミド樹脂からポリイミド樹脂への転位温度との温度差については、特段の制限は無いが、通常１０℃以上、好ましくは２０℃以上、より好ましくは３０℃以上であり、一方、通常２６０℃以下、好ましくは２３０℃以下、より好ましくは１９０℃以下である。本発明のポリイソイミド樹脂の融点と、ポリイソイミド樹脂からポリイミド樹脂への転位温度との温度差が上記範囲内であることにより、成形工程中の過剰なポリイミド樹脂化とポリイミド樹脂の加熱劣化を抑制する点で好ましい。
【００３５】
また、本発明のポリイソイミド樹脂の重量平均分子量は、目的とする用途に適していれ
ば特に制限されず、通常１０００以上、好ましくは５０００以上、一方、通常１００万以下、好ましくは５０万以下である。
本発明のポリイソイミド樹脂に含まれるイソイミド骨格は核磁気共鳴スペクトル法（ＮＭＲ）、赤外分光法（ＩＲ）、紫外可視吸収スペクトル法（ＵＶ−ｖｉｓ）等で測定することができる。例えばフーリエ変換赤外分光計により測定される、イソイミド骨格由来のピークの面積（＝Ｓｉｓｏ  ）とイミド骨格由来のピークの面積（＝Ｓｉｍ  ）の面積比（＝Ｓｉｓｏ／（Ｓｉｓｏ＋Ｓｉｍ）、イソイミド骨格含有量と記載する場合がある）が通常０．３以上、好ましくは０．５以上、特に好ましくは０．８以上であり、一方、通常１以下である。イソイミド骨格含有量が０．３以上１以下であることにより、熱可塑成形を行う場合には、融点とポリイミド樹脂への転位点が近接せず、熱可塑成形可能温度範囲が広くなり、かつ比較的低温領域に融点を持ち、ポリマーの分解温度以下で成形することができるために、好ましい。
【００３６】
また、ポリイミド樹脂のイソイミド骨格含有量は、通常０以上、一方、通常０．２以下である。ポリアミック酸樹脂又はポリアミック酸エステル樹脂の場合はＳｉｓｏ及びＳｉｍともに観測されない。
イソイミド骨格由来のピークは式（Ａ１）、（Ａ２）及び（Ａ３）で表される繰り返し単位に由来するものだけでなく、イソイミド骨格を一つ有する繰り返し構造を含んでいても構わない。このような繰り返しの例として式（Ｄ１）〜（Ｄ４）で示される繰り返し単位を挙げることができる。これらの式中におけるＲ１およびＲ２は一般式（Ａ１）等におけるＲ１および後述する式（Ｂ１）等におけるＲ２と同義である。
【００３７】
【化６】
2012162619.tif 000007
【００３８】
また、イミド骨格由来のピークは後述する一般式（Ｃ）で表される繰り返し単位に由来するものだけでなく、イミド骨格を一つ有する繰り返し単位を含んでいても構わない。このような構造の例として式（Ｄ３）〜（Ｄ６）で示される構造を挙げることができる。これらの式中におけるＲ１およびＲ２は一般式（Ａ１）等におけるＲ１および後述する一般式（Ｂ１）等におけるＲ２と同義である。
【００３９】
【化７】
2012162619.tif 000008
【００４０】
本発明のポリイソイミド樹脂を構成する繰り返し単位は、一般式（Ａ１）、（Ａ２）及び（Ａ３）で表される繰り返し単位に由来するものだけでなく、後述するポリアミック酸
樹脂の一般式（Ｂ１）、（Ｂ２）及び（Ｂ３）で表される繰り返し単位、後述するポリイミド樹脂の一般式（Ｃ）で表される繰り返し単位又は前記一般式（Ｄ１）〜（Ｄ６）で表される繰り返し単位が挙げられる。
【００４１】
本発明のポリイソイミド樹脂は、テトラカルボン酸残基として１，１’−ビシクロヘキサンを繰り返し単位に有するポリイソイミド樹脂である。このことは、芳香族基、または単環の脂肪族環と比較して着色の減少、融点の低下、溶解性の向上という理由が挙げられるので、溶液で用いる場合は溶液濃度を自由に調整することができ、熱可塑成形を行う場合は幅広い成形温度で成形可能である点で好ましいと考えられる。
【００４２】
＜ポリイソイミド樹脂の製造方法＞
本発明のポリイソイミド樹脂の製造方法は、特段の制限は無いが、前駆体であるポリアミック酸樹脂又はポリアミック酸エステル樹脂を製造し、得られたポリアミック酸樹脂をポリイソイミド樹脂化する製造方法が挙げられる。
＜ポリアミック酸樹脂又はポリアミック酸エステル樹脂の合成方法＞
本発明のポリアミック酸樹脂又はポリアミック酸エステル樹脂は、適当な溶媒中で、一般式（Ｅ１）で表されるテトラカルボン酸二無水物と一般式（Ｅ２）で表されるジアミン化合物を反応させる事により得られる。
【００４３】
【化８】
2012162619.tif 000009
【００４４】
この時、テトラカルボン酸二無水物（Ｅ１）には本発明のポリイソイミド樹脂の特性及びポリイソイミド樹脂を前駆体として得られるポリイミド樹脂の無色性、透明性及び各種物性を損なわない範囲で他のテトラカルボン酸二無水物を混合して用いることができる。混合しても良いテトラカルボン酸二無水物は、本発明を損なわない限り制限は無く、エチレンテトラカルボン酸二無水物、ブタンテトラカルボン酸二無水物、シクロペンタンテトラカルボン酸二無水物、１，２，４，５−シクロヘキサンテトラカルボン酸二無水物、１，２，３，４−シクロヘキサンテトラカルボン酸二無水物、ピロメリット酸二無水物、１，  １−ビス（２，３−ジカルボキシフェニル）エタン二無水物、ビス（２，３−ジカルボキシフェニル）メタン二無水物、ビス（３，４−ジカルボキシフェニル）メタン二無水物、３，３’，  ４，４’−ビフェニルテトラカルボン酸二無水物、２，２−ビス（３，４−ジカルボキシフェニル）プロパン二無水物、２，２−ビス（２，３−ジカルボキシフェニル）プロパン二無水物、２，２−ビス（３，４−ジカルボキシフェニル）−１，１，１，３，３，３−ヘキサフルオロプロパン二無水物、２，２−ビス（２，３−ジカルボキシフェニル）−１，１，１，３，３，３  −ヘキサフルオロプロパン二無水物、ビス（３，４−ジカルボキシフェニル）スルホン二無水物、ビス（３，４−ジカルボキシフェニル）エーテル二無水物、ビス（２，３−ジカルボキシフェニル）エーテル二無水物、３，３’，４，４’−ベンゾフェノンテトラカルボン酸二無水物、２，２’，３，３’−ベンゾフェノンテトラカルボン酸二無水物、４，４−  （ｐ−フェニレンジオキシ）ジフタル酸二無水物、４，４−（ｍ−フェニレンジオキシ）ジフタル酸二無水物、１，２，５，６−ナフタレンジカルボン酸二無水物、１，４，５，８−ナフタレンジカルボン酸二無水物、２，３，６，７−ナフタレンジカルボン酸二無水物、１，  ２，３，４−ベンゼンテトラカルボン酸二無水物、２，２’，６，６’−ビフェニルテトラカルボン酸二無水物、３，４，９，１０−ペリレンテトラカルボン酸二無水物、２，３，６，７  −アントラセンテトラカルボン酸二無水物又は１，２，７，８−フェナントレンテトラカルボン酸二無水物
等が挙げられる。
【００４５】
これらのテトラカルボン酸二無水物は単独又は二種以上混合して用いることができる。ただし、ピロメリット酸二無水物等芳香環を含むテトラカルボン酸二無水物や１，  ２，
４，  ５  −シクロヘキサンテトラカルボン酸二無水物等剛直な骨格を有するテトラカルボン酸二無水物を過剰に用いるとポリアミック酸樹脂およびポリイソイミド樹脂の溶媒への溶解性や、ポリイミド樹脂の無色性、透明性および各種物性が損なわれる傾向がある。
【００４６】
また、ジアミン化合物（Ｅ２）中のＲ１は一般式（Ａ１）等で定義したＲ１と同義である。これらのジアミン化合物は単独あるいは二種以上混合して用いることができる。
ポリアミック酸樹脂の反応方法としては従来公知いずれの方法を用いても良い。
各原料テトラカルボン酸二無水物とジアミン化合物の仕込み方法、添加順序や添加方法は特に限定はなく、いずれの方法でも良い。ジアミン化合物の量は、テトラカルボン酸二無水物に対して、通常０．８以上、好ましくは１モル以上である。一方、通常１．２モル以下、好ましくは１．１モル以下である。溶媒中のテトラカルボン酸二無水物とジアミン化合物の濃度は、各々の条件やポリアミック酸樹脂溶液粘度に対して適宜設定しうるが、テトラカルボン酸二無水物とジアミン化合物の合計の重量は、特段の制限は無いが、全溶液量に対し、通常１重量％、好ましくは５重量％以上、一方、通常７０重量％，好ましくは３０重量％以下である。
【００４７】
反応温度は、特段の制限は無いが、通常０℃以上、好ましくは２０℃以上、一方、通常１００℃以下、好ましくは８０℃以下である。
反応時間は、特段の制限は無いが、通常１時間以上、好ましくは２時間以上、一方、通常１００時間以下、好ましくは２４時間以下である。
この反応で用いる溶媒としては、ヘキサン、シクロヘキサン、ヘプタン、ベンゼン、トルエン、キシレン又はメシチレン等の炭化水素系溶媒；四塩化炭素、塩化メチレン、クロロホルム、１，２−ジクロロエタン、クロロベンゼン、ジクロロベンゼン又はフルオロベンゼン等のハロゲン化炭化水素溶媒；ジエチルエーテル、テトラヒドロフラン、１、４−ジオキサン又はメトキシベンゼン等のエーテル系溶媒；アセトン又はメチルエチルケトン等のケトン系溶媒；Ｎ，Ｎ−ジメチルホルムアミド、Ｎ，Ｎ−ジメチルアセトアミド又はＮ−メチル−２−ピロリドン等のアミド系溶媒；ジメチルスルホキシド等の非プロトン系極性溶媒；ピリジン、ピコリン、ルチジン、キノリン又はイソキノリン等の複素環系溶媒；フェノール、クレゾールのようなフェノール系溶媒等が挙げられるが、特に限定されるものではない。これらは単独で使用することができ、２種類以上の混媒として使用する事もできる。
【００４８】
＜末端封止＞
本発明において用いられるポリアミック酸樹脂又はポリアミック酸エステル樹脂は、必要に応じて末端封止されていても良い。末端封止することで、ポリアミック酸樹脂又はポリアミック酸エステル樹脂末端の重合性が低下し、溶液の粘度が安定する点で好ましい。
末端封止方法は、限定されるものではなく、従来公知のいずれの方法を用いても良い。好ましい方法としては、末端封止剤を用いる方法が挙げられる。例えば末端封止剤を用いて封止する場合、その末端封止剤としては、従来公知の何れのものを用いても構わないが、例えば、末端アミノ基を封止する際の末端封止剤としては、無水フタル酸、１，２−シクロヘキサンジカルボン酸無水物、４−メチルシクロヘキサンー１，２−ジカルボン酸無水物又は（２−メチル−２−プロペニル）コハク酸無水物等の酸無水物；安息香酸クロリド等のような有機酸クロリドが挙げられる。また、末端酸無水物基を封止する際の末端封止剤としては、３−アミノフェニルアセチレン、アニリン又はシクロヘキシルアミン等のようなアミン化合物が挙げられる。
【００４９】
上記一般式（Ｅ１）と（Ｅ２）から製造されるポリアミック酸樹脂又はポリアミック酸エステル樹脂は主に下記の繰り返し単位を含む。
【００５０】
【化９】
2012162619.tif 000010
【００５１】
（一般式（Ｂ１）、（Ｂ２）及び（Ｂ３）中のＲ２は水素原子、置換基を有していてもよい炭素数１〜１４のアルキル基を示す。）
Ｒ２は水素原子、置換基を有していてもよい炭素数１〜１４のアルキル基を示す。
アルキル基としては、特段の制限は無いが、通常炭素数１〜１４のアルキル基であり、炭素数１〜１０のアルキル基が好ましく、メチル基、エチル基、ｎ−プロピル基、イソプロピル基、ｎ−ブチル基又はイソブチル基がより好ましく、メチル基又はエチル基が更に好ましい。
【００５２】
アルキル基が有していても良い置換基とは、ハロゲン原子等が挙げられる。
本発明のポリアミック酸樹脂又はポリアミック酸エステル樹脂において一般式（Ｂ１）、（Ｂ２）及び（Ｂ３）中の存在比は問わない。本発明のポリイソイミド樹脂はこれらポリアミック酸樹脂又はポリアミック酸エステル樹脂を後述の方法でポリイソイミド樹脂化して得られる。
【００５３】
＜ポリイソイミド樹脂化＞
本発明のポリイソイミド樹脂の製造方法には特段の制限は無いが、好ましくは、上記ポリアミック酸樹脂又はポリアミック酸エステル樹脂をイソイミド化剤を用いて閉環し、ポリイソイミド樹脂化する事により得られる。  イソイミド化剤としては、特段の制限は無いが、脱水縮合剤が挙げられる。
【００５４】
脱水縮合剤としては、Ｎ，Ｎ−ジシクロヘキシルカルボジイミド又はＮ，Ｎ−ジフェニルカルボジイミド等のＮ，Ｎ−２置換カルボジイミド；無水酢酸、無水トリフルオロ酢酸等の酸無水物；塩化チオニル又は塩化トシルのような塩化物；アセチルクロライド、アセチルブロマイド、プロピオニルアイオダイド、アセチルフルオライド、プロピオニルクロライド、プロピオニルブロマイド、プロピオニルアイオダイド、プロピオニルフルオライド、イソブチリルクロライド、イソブチリルブロマイド、イソブチリルアイオダイド、イソブチリルフルオライド、ｎ−ブチリルクロライド、ｎ−ブチリルブロマイド、ｎ−ブチリルアイオダイド、ｎ−ブチリルフルオライド、モノ−，ジ−，トリ−クロロアセチルクロライド、モノ−，ジ−，トリ−ブロモアセチルクロライド、モノ−，ジ−，トリ−アイ
オドアセチルクロライド、モノ−，ジ−，トリ−フルオロアセチルクロライド、無水クロロ酢酸、フェニルホスフォニックジクロライド、チオニルクロライド、チオニルブロマイド、チオニルアイオダイド又はチオニルフルオライド等のハロゲン化化合物；三塩化リン、亜リン酸トリフェニル又はジエチルリン酸シアニドのようなリン化合物等が挙げられる。
【００５５】
これらの脱水縮合剤の使用量は、ポリアミック酸樹脂又はポリアミック酸エステル樹脂骨格１ｍｏｌに対して、通常０．５ｍｏｌ、好ましくは１ｍｏｌ以上、一方、通常２０ｍｏｌ以下、好ましくは１０ｍｏｌ以下である。またこれらのイソイミド化剤はポリアミック酸樹脂又はポリアミック酸エステル樹脂を構成するテトラカルボン酸二無水物とジアミン化合物の種類に応じて適宜選択する。これらは単独で使用する事ができ、２種類以上を併用する事もできる。
【００５６】
また前記の脱水縮合剤に閉環触媒を併用して用いても良い。脱水縮合剤と閉環触媒を併用して使用すると、効率的にポリイソイミド樹脂化反応が進行するために好ましい。閉環触媒としては、トリメチルアミン、トリエチルアミン、トリ−ｎ−ブチルアミン、Ｎ，Ｎ−ジメチルエタノールアミン、Ｎ，Ｎ−ジメチルドデシルアミン又はトリエチレンジアミン等の有機アミン化合物；ピリジン、ピコリン、２，６−ルチジン、２，４，６−コリジン、キノリン、ピラジン又は２−メチルピラジン等の複素環式化合物が挙げられる。その際、閉環触媒の使用量は、ポリアミック酸樹脂又はポリアミック酸エステル樹脂骨格１ｍｏｌに対して、通常０．００１ｍｏｌ、好ましくは０．０１ｍｏｌ以上、一方、通常１０ｍｏｌ以下、好ましくは４ｍｏｌ以下である。
【００５７】
特に好ましい脱水縮合剤は、無水酢酸である。毒性及び副生成物が少なく好適に使用することができるため、好ましい。更に脱水閉環の反応を容易にするために、ピリジン等の閉環触媒を併用するのが好ましい。
この閉環によるポリイソイミド樹脂化反応は、ポリアミック酸樹脂又はポリアミック酸エステル樹脂と前記イソイミド化剤を反応させる事により、実施される。反応方法は従来公知いずれの方法でもよく、例えば、イソイミド化剤の添加やイソイミド化剤に浸漬させる方法が挙げられる。その際、イソイミド化剤は、そのまま用いても、有機溶媒で希釈した溶液として用いてもよい。
【００５８】
有機溶媒としては、例えば、ヘキサン、シクロヘキサン、ヘプタン、ベンゼン、トルエン又はキシレン等の炭化水素系溶媒；四塩化炭素、塩化メチレン、クロロホルム、ジクロロメタン、１，２−ジクロロエタン、クロロベンゼン、ジクロロベンゼン又はフルオロベンゼン等のハロゲン化炭化水素溶媒；ジエチルエーテル、テトラヒドロフラン、１、４−ジオキサン又はメトキシベンゼン等のエーテル系溶媒；ジエトキシエチレングリコール、ジメトキシエチレングリコール、ジエトキシジエチレングリコール又はジメトキシジエチレングリコール等のジエチレングリコール系溶媒；アセトン又はメチルエチルケトン等のケトン系溶媒；Ｎ，Ｎ−ジメチルホルムアミド、Ｎ，Ｎ−ジメチルアセトアミド又はＮ−メチル−２−ピロリドン等のアミド系溶媒；ジメチルスルホキシド等の非プロトン系溶媒；フェノ−ル、クレゾ−ル又はキシレノ−ル等のフェノール系溶媒等が挙げられる。これらの溶媒は単独で使用することができ、２種類以上を併用して用いる事もできる。溶媒の使用量に特に制限はないが、作業上の見地から、生成するポリイソイミド樹脂の濃度が、通常５重量％以上、好ましくは１０重量％以上、一方、好ましくは８０重量％以下、好ましくは５０重量％以下となる様に調整する。
【００５９】
ポリイソイミド樹脂化の反応温度は、特段の制限は無いが、通常−３０℃以上、好ましくは−２０℃以上、一方、通常１００℃以下、好ましくは６０℃以下である。
ポリイソイミド樹脂化の反応時間は、特段の制限は無いが、通常１５分以上、好ましく
は３０分以上、一方、通常５０時間以下、好ましくは２４時間以下である。
このようにして得られた本発明のポリイソイミド樹脂を含有する溶液を、通常０℃以上８０℃以下、かつ常圧又は減圧下にて、溶媒を除去することにより、目的とするポリイソイミド樹脂を得る事ができる。
【００６０】
また、貧溶媒中に本発明のポリイソイミド樹脂を含有する溶液を注いで行う再沈操作によっても、目的とするポリイソイミド樹脂を得る事ができる。
貧溶媒としては、ジエチルエーテル又はジイソプロピルエーテル等のエーテル；アセトン、メチルエチルケトン、イソブチルケトン又はメチルイソブチルケトン等のケトン；メタノール、エタノール又はイソプロピルアルコール等のアルコール等が挙げられる。
【００６１】
その際、必要に応じて、再沈前に副生成物を取り除くために、ろ過、遠心分離又は洗浄を実施してもよい。
また前記のポリイソイミド樹脂溶液は、溶液の状態で後工程であるポリイミド樹脂成形体の製造プロセスに送る事もできる。
＜ポリイミド樹脂＞
本発明のポリイソイミド樹脂を前駆体として得られるポリイミド樹脂は、通常、一般式（Ｃ）で表される構造を有する。
【００６２】
【化１０】
2012162619.tif 000011
【００６３】
一般式（Ｃ）中のＲ１は、前記一般式（Ａ１）等のＲ１と同義である。
本発明により得られるポリイミド樹脂は透明で、着色が少なく耐熱性を有し、十分な機械強度を有することが特徴である。
本発明におけるポリイミド樹脂における無色および透明とは、目的とする成形体の形状において４００ｎｍの光線に対する透過率が６０％以上、好適には７０％以上、そのなかでも特に８０％以上であるものをいう。
【００６４】
更に、前記ポリイミド樹脂の耐熱性に関しては、好適には、ガラス転移温度（Ｔｇ）が１５０℃以上であり、より好適には、２００℃以上、さらに好ましくは２５０℃以上である。
ポリイミド樹脂の機械強度については、特段の制限はないが、具体的には以下のような項目が挙げられる。
【００６５】
引張強度は、特段の制限はないが、通常５０Ｍｐａ以上、好ましくは７０Ｍｐａ以上であり、一方、通常４００Ｍｐａ以下、好ましくは３００Ｍｐａ以下である。
引張り弾性率は、特段の制限はないが、通常１０００ＭＰａ以上、好ましくは１５００ＭＰａであり、一方、通常２０Ｇｐａ以下、好ましくは１０Ｇｐａ以下である。
引張伸度が、特段の制限はないが、通常１０％ＧＬ以上、好ましくは２０％ＧＬであり、一方、通常３００％ＧＬ以下、好ましくは２００％ＧＬ以下である。
【００６６】
また、ポリイミド樹脂中には所望に応じ、本発明の目的を損なわない範囲で、他の粉末状、粒状、板状又は繊維状等の無機系充填剤や、有機系充填剤を配合することができる。該無機系充填剤としては、例えばシリカ、ケイ藻土、バリウムフェライト、酸化ベリリウム、軽石又は軽石バルーン等の酸化物；水酸化アルミニウム、水酸化マグネシウム又は塩
基性炭酸マグネシウム等の水酸化物；炭酸カルシウム、炭酸マグネシウム、ドロマイト又はドーソナイト等の炭酸塩；硫酸カルシウム、硫酸バリウム、硫酸アンモニウム又は亜硫酸カルシウム等の硫酸塩及び亜硫酸塩；タルク、クレー、マイカ、アスベスト、ガラス繊維、ガラスバルーン、ガラスビーズ、ケイ酸カルシウム、モンモリロナイト又はベントナイト等のケイ酸塩；炭素繊維、カーボンブラック、グラファイト又は炭素中空球等の炭素類；硫化モリブデン、ホウ酸亜鉛、メタホウ酸バリウム、ホウ酸カルシウム、ホウ酸ナトリウム又はボロン繊維等の粉末状、粒状、板状、繊維状の無機質充填剤；金属元素、金属化合物、合金等の粉末状、粒状、繊維状、ウイスカー状の金属充填剤；炭化ケイ素、窒化ケイ素、ジルコニア、窒化アルミニウム、炭化チタン、チタン酸カリウム等の粉末状、粒状、繊維状、ウイスカー状のセラミックス充填剤等が挙げられる。
【００６７】
一方、有機系充填剤としては、例えばモミ殻等の殻繊維、カーボンナノチューブ、フラーレン、木粉、木綿、ジュート、紙細片、セロハン片、芳香族ポリアミド繊維、セルロース繊維、ナイロン繊維、ポリエステル繊維、ポリプロピレン繊維、熱硬化性樹脂粉末又はゴム等を挙げることができる。また、これら充填剤は不織布等平板状に加工したものを用いても良く、複数を混ぜて用いても良い。さらに所望に応じ、樹脂組成物に通常用いられている各種添加剤、例えば滑剤、着色剤、安定剤、酸化防止剤、紫外線吸収剤、帯電防止剤、難燃剤、可塑剤又は離型剤等を配合することができる。これら各種充填剤及び添加成分はポリイミド樹脂を製造するどの工程のどの段階で添加しても良い。
【００６８】
＜ポリイミド樹脂の製造方法＞
本発明のポリイソイミド樹脂を転位することにより、ポリイミド樹脂を得ることができる。
ポリイソイミド樹脂は、例えば加熱する事により、脱水を伴うことなくポリイミド樹脂へ転位させることができる。加熱温度は転位温度より高い温度であれば特段の制限は無いが、通常１００℃以上、より好ましくは１５０℃以上、一方、通常３５０℃以下、好ましくは３００℃以下、より好ましくは２５０℃以下である。この時の反応時間は、特に限定されないが、通常３０分以上、好ましくは１時間以上、一方、通常３時間以下、好ましくは、２時間以下である。ポリイソイミド樹脂からポリイミド樹脂を生成する際には脱水を伴わないので、ポリイソイミド樹脂からポリイミド樹脂に転位する際の成形体の収縮を抑制でき、水の発生とその揮発がないため、成形体の物性低下や欠陥を防ぐ事ができるために好ましい。具体的には、塗布法（例えば流延法）、押出成形法、圧縮成形法、射出成形法、インフレーション成形法等が挙げられる。その中でも、以下に述べる製造方法が好ましい。
【００６９】
＜ポリイミド樹脂成形体の製造方法＞
本発明のポリイソイミド樹脂を前駆体として、種々の方法でポリイミド樹脂成形体を得ることができる。なお、本発明において成形体とは、フィルム状、シート状、板状のものを含み、特に形状は限定されない。以下にポリイミド樹脂成形体の製造方法の好ましい例を示す。
【００７０】
本発明のポリイミド樹脂成形体の第１の製造方法は、下記工程の（１ａ）、（１ｂ）及び（１ｃ）の工程を含む製造方法である。
（１ａ）ポリアミック酸樹脂又はポリアミック酸エステル樹脂を含む溶液を塗布し成形体とする工程
（１ｂ）得られた成形体のポリアミック酸樹脂又はポリアミック酸エステル樹脂を閉環反応させて、請求項１に記載のポリイソイミド樹脂の成形体とする工程
（１ｃ）該ポリイソイミド樹脂成形体のポリイソイミド樹脂を転位してポリイミド樹脂成形体を得る工程
工程（１ａ）では、ポリアミック酸樹脂又はポリアミック酸エステル樹脂を含む溶液を
塗布する工程を伴い、ポリアミック酸樹脂又はポリアミック酸エステル樹脂溶液からポリアミック酸樹脂又はポリアミック酸エステル樹脂の成形体を得る。
【００７１】
ポリアミック酸樹脂又はポリアミック酸エステル樹脂を含む溶液の塗布する方法は、特段の制限は無いが、ダイ押し出しによる工法、アプリケーターを用いたキャスティング法、コーターを用いる方法、吹き付けによる方法、浸漬法、カレンダー法、流延法が挙げられる。その中でも流延法が好ましい。ポリアミック酸樹脂又はポリアミック酸エステル樹脂を流延する支持体としては、ガラス、金属製のベルト、キャスティングドラム、樹脂フィルム等を用いることができ、ポリアミック成形体を支持体から分離しても良いし、そのまま工程（１ｂ）に送ることもできる。
【００７２】
支持体の分離方法としては、特段の制限はないが、例えば離型剤を用いて剥離する方法やレーザー剥離方法等が挙げられる。
ポリアミック酸樹脂又はポリアミック酸エステル樹脂を含む溶液には、前記のポリイソイミド樹脂化剤が混合していても良い。
工程（１ｂ）は、得られた成形体のポリアミック酸樹脂又はポリアミック酸エステル樹脂を閉環反応させて、本発明のポリイソイミド樹脂の成形体とする工程である。
【００７３】
ポリイソイミド樹脂化の方法としては、特段の制限はないが、工程（１ａ）で得られたポリアミック酸樹脂又はポリアミック酸エステル樹脂の成形体を前記のイソイミド化剤溶液中に該支持体と一緒に浸漬した後に、加熱することにより、必要に応じて溶媒を蒸発させることにより、本発明のポリイソイミド樹脂の成形体を得る方法が挙げられる。
この方法を採用する場合、イソイミド化剤溶液は、そのまま用いても、有機溶媒の少なくとも１種類希釈したものを用いても良い。イソイミド化剤溶液中のイソイミド化剤濃度は特定するものではないが、通常５重量％以上、好ましくは１０重量％以上であり、一方通常１００重量％以下、好ましくは８０重量％以下である。
【００７４】
加熱方法としては、特段の制限は無いが、熱風加熱、真空加熱、減圧乾燥、赤外線加熱、マイクロ波加熱の他、熱板、ホットロール等を用いた接触による加熱等が挙げられる。
また反応温度は、特段の制限は無いが、通常、−３０℃以上、好ましくは−２０℃以上であり、一方、通常１００℃以下、好ましくは６０℃以下である。
又は、工程（１ａ）でポリアミック酸樹脂又はポリアミック酸エステル樹脂を含む溶液に前記のイソイミド化剤が混合している場合には、得られたポリアミック酸樹脂又はポリアミック酸エステル樹脂の成形体を加熱することにより、本発明のポリイソイミド樹脂の成形体を得る方法が挙げられる。なお、工程（１ａ）中に、必要に応じて溶媒を蒸発させてもよい。
【００７５】
加熱方法としては、特段の制限は無いが、熱風加熱、真空加熱、減圧乾燥、赤外線加熱、マイクロ波加熱の他、熱板、ホットロール等を用いた接触による加熱等が挙げられる。
この時の反応温度は特に限定はないが、通常、−３０℃以上、好ましくは−２０℃以上であり、一方、通常１００℃以下、６０℃以下である。また、反応時間は通常１０分以上、好ましくは３０分以上であり、一方、通常１８０分以内、好ましくは１２０分以内である。
【００７６】
上記ポリイソイミド樹脂への転化する工程において、転化する工程が溶媒を除去する工程を兼ねても良く、別途溶媒除去する工程を設けても良い。
溶媒除去する工程は、具体的には、熱風加熱、真空加熱、減圧乾燥、赤外線加熱、マイクロ波加熱の他、熱板、ホットロール等を用いた接触による加熱等の熱処理方法が挙げられる。
【００７７】
溶媒除去温度は、適宜好適な温度を用いることができるが、通常４０℃以上、好ましくは６０℃以上であり、一方通常２５０℃以下、好ましくは２００℃以下、より好ましくは１８０℃以下である。
溶媒除去温度が４０℃以上の場合、溶媒が十分揮発され、後述するポリイミド樹脂化工程の加熱の際に得られる成形体に気泡等が発生する可能性が低減するため、好ましい。また、溶媒除去温度が２００℃以下であることにより、脱水縮合剤、閉環触媒又は有機溶媒の揮発が急激に起こらず、得られるポリイソイミド樹脂成形体に気泡等が発生せず、最終的に得られるポリイミド樹脂の外観や品質を著しく低下させる可能性が低減するため、好ましい。
【００７８】
支持体からの分離方法としては、特段の制限はないが、例えば、離型剤を用いて剥離する方法やレーザー剥離方法等が挙げられる。
工程（１ｃ）では、該ポリイソイミド樹脂成形体のポリイソイミド樹脂を転位してポリイミド樹脂成形体を得る工程
ポリイソイミド樹脂をポリイミド樹脂に転位する方法には、熱的に転位させる加熱イミド化、化学的に転位させる化学イミド化が挙げられ、従来公知いずれの方法を用いても良い。その中でも、加熱イミド化が好ましい。
【００７９】
加熱イミド化の方法としては熱風加熱、真空加熱、赤外線加熱、マイクロ波加熱又は熱板若しくはホットロール等を用いた接触による加熱等が挙げられる。この場合、段階的に温度をあげることでイミド化を進行させることが好ましい。
加熱イミド化の反応温度は、特に限定されないが、通常１００℃以上、好ましくは１５０℃以上であり、一方、通常３５０℃以下、好ましくは３００℃以下である。
【００８０】
加熱イミド化の反応時間は、特に限定されないが、通常３０分以上、好ましくは１時間以上であり、一方、通常３時間以下、好ましくは２時間以下である。
その際、空気下、不活性雰囲気下、真空下を問わないが、不活性雰囲気下で行う事が好ましい。
本発明のポリイミド樹脂成形体の第２の製造方法は、下記工程の（２ａ）及び（２ｂ）の工程を含む製造方法である。
（２ａ）本発明のポリイソイミド樹脂の溶液を塗布しポリイソイミド成形体とする工程
（２ｂ）得られた成形体のポリイソイミド樹脂を転位してポリイミド樹脂成形体を得る工程
工程（２ａ）は、本発明のポリイソイミド樹脂の溶液を塗布しポリイソイミド成形体とする工程である。すなわち、本発明のポリイソイミド樹脂を有機溶媒の少なくとも１種類に溶解しポリイソイミド樹脂溶液を調整し、該ポリイソイミド樹脂溶液を塗布する工程である。
【００８１】
本発明のポリイソイミド樹脂は融点以上に温度をかけることにより溶融させてもよく、溶媒に溶解させても、他の樹脂に混合させた状態で用いても良い。本発明のポリイソイミド樹脂溶融物や本発明のポリイソイミド樹脂の溶媒溶解物を、ポリイソイミド樹脂の溶液と記載する場合がある。
溶液中のポリイソイミド樹脂の濃度は、特段の制限は無いが、通常５重量％以上、好ましくは１０重量％以上、一方、通常８０重量％以下、好ましくは５０重量％以下である。溶媒中のポリイソイミド樹脂の濃度を上記範囲内に調整することで、良好な塗工性を達成するために好ましい。
【００８２】
ポリイソイミド樹脂の溶液の粘度は、特段の制限は無いが、通常１０ｍＰａｓ以上、好ましくは１００ｍＰａｓ以上、一方、通常５００００ｍＰａｓ以下、好ましくは２００００ｍＰａｓ以下である。ポリイソイミド樹脂溶液の粘度を上記範囲内に調整することで、
良好な塗工性を達成するために点で好ましい。
本発明のポリイソイミド樹脂を溶解させる溶媒とは、特に限定はないが、Ｎ，Ｎ−ジメチルホルムアミド、Ｎ，Ｎ−ジメチルアセトアミド又はＮ−メチル−２−ピロリドン等のアミド系溶媒やジメチルスルホキシド等の非プロトン系溶媒が挙げられる。この中でも特にＮ，Ｎ−ジメチルホルムアミド、Ｎ，Ｎ−ジメチルアセトアミド又はＮ−メチル−２−ピロリドンが好ましい。これらは単独で使用することができ、２種類以上の混媒として使用する事もできる。
【００８３】
ポリイソイミド樹脂を溶解させる方法は従来公知のいずれの方法を用いても良い。溶解の際に、加熱を必要とする場合は、イミド転位温度以下の温度で実施するのが好ましい。ポリイソイミド樹脂溶液の塗布する方法は、特段の制限は無いが、ダイ押し出しによる工法、アプリケーターを用いたキャスティング法、コーターを用いる方法、吹き付けによる方法、浸漬法、カレンダー法、流延法が挙げられる。その中でも流延法が好ましい。
【００８４】
本発明のポリイソイミド樹脂の溶液を支持体上に流延し、必要に応じて溶媒を蒸発させることにより、ポリイソイミド樹脂の成形体を得る。
溶媒除去温度は、特段の制限はないが、通常４０℃以上であり、一方、通常１８０℃以下、好ましくは１５０℃以下である。
溶媒除去する工程は、具体的には、熱風加熱、真空加熱、減圧乾燥、赤外線加熱、マイクロ波加熱の他、熱板、ホットロール等を用いた接触による加熱等の熱処理方法が挙げられる。
【００８５】
溶媒除去温度は、適宜好適な反応温度を用いることができるが、通常４０℃以上、好ましくは６０℃以上であり、一方通常２５０℃以下、好ましくは２００℃以下、より好ましくは１８０℃以下である。
溶媒除去温度が４０℃以上の場合、溶媒が十分揮発され、後述するイミド化工程の加熱の際に得られる成形体に気泡等が発生する可能性が低減するため、好ましい。また、溶媒除去温度が２００℃以下であることにより、脱水縮合剤、閉環触媒又は有機溶媒の揮発が急激に起こらず、得られるポリイソイミド樹脂成形体に気泡等が発生せず、最終的に得られるポリイミド樹脂の外観や品質を著しく低下させる可能性が低減するため、好ましい。この工程（２ａ）から工程（２ｂ）の間に、支持体からポリイソイミド樹脂の成形体を分離する工程を含んでも含まなくても良い。支持体からポリイソイミド樹脂の成形体を分離する方法としては、従来公知いずれの方法を用いてもよい。
【００８６】
また、この工程（２ａ）から工程（２ｂ）の間に、ポリイソイミド樹脂の成形体を洗浄する工程を含んでも含まなくても良い。洗浄を実施する際には、溶媒は特に限定されない。
さらにこの工程（２ａ）から工程（２ｂ）の間には、支持体から分離したポリイソイミド樹脂の成形体を延伸する工程を含んでも含まなくてもよい。延伸温度は、延伸可能な程度に軟化する温度であればよく特に限定するものではない。なお、延伸は従来公知のいずれの方法を用いてもよく、例えば、逐次又は同時二軸延伸の方式が挙げられる。延伸は溶剤中、空気中又は不活性雰囲気中でも良く、また低温加熱した状態でもよい。
【００８７】
工程（２ｂ）は、得られた成形体のポリイソイミド樹脂を転位してポリイミド樹脂成形体を得る工程である。
詳細は、第１の製造方法の工程（１ｃ）の記載と同様である。
本発明のポリイミド樹脂成形体の第３の製造方法は、下記工程の（３ａ）及び（３ｂ）の工程を含む製造方法である。
（３ａ）本発明のポリイソイミド樹脂の溶液中でポリイソイミド樹脂を転位し、ポリイミド樹脂溶液を得る工程
（３ｂ）得られたポリイミド樹脂溶液を塗布しポリイミド樹脂成形体を得る工程
工程（３ａ）は、本発明のポリイソイミド樹脂の溶液中でポリイソイミド樹脂を転位し、ポリイミド樹脂溶液を得る工程である。
【００８８】
ポリイソイミド樹脂溶液を得る方法は、特段の制限はないが、例えば、下記の（３ａ−１）又は（３ａ−２）の方法が挙げられる。
（３ａ−１）本発明のポリイソイミド樹脂を有機溶媒の少なくとも１種類に溶解し、ポリイソイミド樹脂溶液を得る方法である。
詳細は、第２の製造方法の工程（２ｂ）の記載と同様である。
【００８９】
（３ａ−２）イソイミド化剤をポリアミック酸樹脂又はポリアミック酸エステル樹脂溶液に添加し、溶液中でポリアミック酸樹脂又はポリアミック酸エステル樹脂をイソイミド化して得たポリイソイミド樹脂溶液を得る方法である。
イソイミド化剤をポリアミック酸樹脂又はポリアミック酸エステル樹脂溶液に添加条件は、工程（１ａ）の記載と同様である。溶液中でポリアミック酸樹脂又はポリアミック酸エステル樹脂をイソイミド化する条件は、工程（１ａ）の記載と同様である。
続いて、上記の方法等で得られたポリイソイミド樹脂溶液中でポリイソイミド樹脂を転位し、ポリイミド樹脂溶液を得る工程を説明する。ポリイソイミド樹脂をポリイミド樹脂に転位する方法には、熱的に転位させる加熱イミド化、化学的に転位する化学イミド化が挙げられ、従来公知いずれの方法を用いても良い。例えば、下記の（３ａ−３）〜（３ａ−５）の方法が挙げられるが、これらの方法に限定されない。
【００９０】
（３ａ−３）ポリイソイミド樹脂溶液を加熱して、ポリイミド樹脂溶液を得ることができる。
その際、必要に応じて、水と共沸するトルエン又はキシレン等の溶媒を添加して、生成した水を共沸により系外へ除きながら脱水反応を行ってもよい。
（３ａ−４）イソイミド化剤の入っていない本発明のポリイソイミド樹脂溶液に、無水酢酸等の脱水剤を加えてイミド化した後、ポリイミド樹脂に対する溶解能の乏しい有機溶剤を添加、又は有機溶剤中にポリイミド樹脂溶液を添加して、ポリイミド樹脂を沈殿させる。ろ過・洗浄・乾燥することにより固体として分離した後、Ｎ，Ｎ−ジメチルアセトアミド等のポリイミド樹脂が溶ける溶媒に溶解することにより、ポリイミド樹脂溶液を得ることができる。またポリイミド樹脂が溶剤可溶型である場合は、再沈、ろ過、洗浄、乾燥工程は含まなくてもよい。
【００９１】
（３ａ−５）イソイミド化剤の入っている本発明のポリイソイミド樹脂溶液を、加熱又は長時間反応させる事によりポリイミド樹脂化した後、ポリイミド樹脂に対する溶解能の乏しい有機溶剤を添加又は有機溶剤中にポリイミド樹脂溶液を添加して、ポリイミド樹脂を沈殿させる。ろ過・洗浄・乾燥することにより固体として分離した後、Ｎ，Ｎ−ジメチルアセトアミド等のポリイミド樹脂が溶ける溶媒に溶解することにより、ポリイミド樹脂溶液を得ることができる。またポリイミド樹脂が溶剤可溶型である場合は、再沈、ろ過、洗浄、乾燥工程は含まなくてもよい。
【００９２】
工程（３ｂ）についてより詳細に説明する。工程（３ｂ）は、工程（３ａ）で得られたポリイミド樹脂溶液を塗布しポリイミド樹脂成形体を得る工程である。
ポリイミド樹脂溶液を支持体上に塗布するには、特段の制限は無いが、ダイ押し出しによる工法、アプリケーターを用いたキャスティング法、コーターを用いる方法、吹き付けによる方法、浸漬法、カレンダー法、流延法が挙げられる。
【００９３】
ポリイミド樹脂溶液を塗布する支持体としては、例えば、ガラス、金属製のベルト、キャスティングドラム又は樹脂フィルム等を用いることができる。
得られたポリイミド樹脂の成形体を支持体と一緒に加熱し、溶媒を除去することにより、ポリイミド樹脂成形体が得られる。
溶媒除去温度は、適宜好適な反応温度を用いることができるが、通常４０℃以上、好ましくは６０℃以上であり、一方通常２５０℃以下、好ましくは２００℃以下、より好ましくは１８０℃以下である。
【００９４】
溶媒除去温度が４０℃以上の場合、溶媒が十分揮発され、後述するイミド化工程の加熱の際に得られる成形体に気泡等が発生する可能性が低減するため、好ましい。また、溶媒除去温度が２００℃以下であることにより、脱水縮合剤、閉環触媒又は有機溶媒の揮発が急激に起こらず、得られるポリイソイミド樹脂成形体に気泡等が発生せず、最終的に得られるポリイミド樹脂の外観や品質を著しく低下させる可能性が低減するため、好ましい。さらにこの溶媒除去の前工程は、支持体からポリイソイミド樹脂の成形体を分離する工程を含んでも含まなくても良い。支持体からポリイソイミド樹脂の成形体を分離する方法としては、従来公知いずれの方法を用いてもよい。
【００９５】
また、この溶媒除去の前工程に、ポリイミド樹脂の成形体を洗浄する工程を含んでも含まなくても良い。洗浄を実施する際には、溶媒は特に限定されない。
さらにこの溶媒除去の前工程には、支持体から分離したポリイミド樹脂の成形体を延伸する工程を含んでも含まなくてもよい。延伸温度は、延伸可能な程度に軟化する温度であればよく特に限定するものではない。なお、延伸は従来公知のいずれの方法を用いてもよく、例えば、逐次あるいは同時二軸延伸の方式が挙げられる。延伸は溶剤中、空気中又は不活性雰囲気中でも良く、また低温加熱した状態でもよい。
【００９６】
本発明のポリイミド樹脂成形体の第４の製造方法は、下記工程の（４ａ）及び（４ｂ）の工程を含む製造方法である。
（４ａ）本発明のポリイソイミド樹脂を溶融し、成形してポリイソイミド樹脂成形体を得る工程
（４ｂ）得られた成形体のポリイソイミド樹脂を転位してポリイミド樹脂成形体を得る工程
工程（４ａ）は、本発明のポリイソイミド樹脂を溶融し、成形してポリイソイミド樹脂成形体を得る工程である。
【００９７】
まず、本発明のポリイソイミド樹脂を溶融する工程について、説明する。
溶融温度は、本発明のポリイソイミド樹脂の融点以上ポリイソイミド樹脂の分解温度未満であれば特に制限されるものではないが、融点以上ポリイミド樹脂転位温度以下で行うことが好ましい。ポリイミド樹脂化転位反応が急速に進行せず、成形が容易となるために好ましい。
【００９８】
また、所望に応じ、本発明の目的を損なわない範囲で、無機系充填剤、有機系充填剤、金属充填剤、滑剤、着色剤、安定剤、酸化防止剤、紫外線吸収剤、帯電防止剤、難燃剤、可塑剤、離型剤等を配合することができる。本発明ポリイソイミド樹脂を熱可塑性樹脂とし、上記の充填剤および所望に応じて用いられる各種添加成分を混合して、混練機で混練することにより調製してもよいし、又はあらかじめ熱可塑性樹脂及び所望に応じて用いられる添加成分を押出機に定量供給して混練を行い、樹脂が溶融した部分に、充填剤をサイドフィードして混練することにより調製してもよい。このように調整されたものをポリイソイミド樹脂組成物と呼ぶことがある。
【００９９】
さらに充填剤を不織布等平板状に加工したものを軟化した本発明ポリイソイミド樹脂でラミネートしても良い。混練機については、ポリイソイミド樹脂と充填剤、添加剤とを混練しうるものであればよく、特に制限されず、例えば単軸押出機、多軸押出機等のスクリ
ュー押出機、エラスチック押出機、ハイドロダイナミック押出機、ラム式連続押出機、ロール式押出機又はギア式押出機等の非スクリュー押出機等を挙げることができる。
【０１００】
次に、ポリイソイミド樹脂溶融物を成形する工程について、説明する。上記で得られた本発明のポリイソイミド樹脂又はポリイソイミド樹脂組成物は、射出成形法、押出成形法、中空成形法、圧縮成形法、積層成形法、ロール加工法、延伸加工法、スタンプ加工法、熱プレス法又はＴ−ダイ法等の種々の成形法により、所望の成形品に成形される。その際の反応温度は特に制限されないが、通常融点以上であり、一方、通常分解温度以下であり、好ましくはポリイミド樹脂転位温度以下である。また、成形は空気中、不活性雰囲気中又は真空中を問わない。
【０１０１】
工程（４ｂ）は、上記（４ａ）で得られた成形体のポリイソイミド樹脂を転位してポリイミド樹脂成形体を得る工程である。
ポリイソイミド樹脂をポリイミド樹脂に転位する工程は、成形体を熱的に転位させる加熱イミド化、化学的に転位させる化学イミド化が挙げられる。
加熱イミド化の方法としては熱風加熱、真空加熱、赤外線加熱、マイクロ波加熱の他、熱板、ホットロールを用いた接触による加熱等が挙げられる。この場合、段階的に温度をあげることでイミド化を進行させることが好ましい。
【０１０２】
加熱イミド化の反応温度は、特に限定されないが、通常１００℃以上、好ましくは１５０℃以上であり、一方、通常３５０℃以下、好ましくは３００℃以下である。
加熱イミド化の反応時間は、特に限定されないが、通常３０分以上、好ましくは１時間以上であり、一方、通常３時間以下、好ましくは２時間以下である。
その際、空気下、不活性雰囲気下、真空下を問わないが、不活性雰囲気下で行う事が好ましい。
【０１０３】
化学イミド化は、触媒を用いて行うことができる。化学イミド化の触媒としては一般的に用いられているものを使うことができるが、例えば三級アミン類を挙げることができる。化学イミド化触媒の添加方法は特に限定されず、成形途中で加えることもできるし、成形体を化学イミド化触媒溶液に浸漬する方法でも良い。
上記ポリイミド樹脂化の前工程には、ポリイソイミド樹脂の成形体を洗浄する工程を含んでも含まなくても良く、洗浄を実施する際には、溶媒は特に限定されない。さらにこのイミド化の前工程には、支持体から分離したポリイソイミド樹脂の成形体を延伸する工程を含んでも含まなくてもよい。延伸温度は、特に限定するものではないが、ポリイソイミド樹脂が融解しておりかつイミドに転位しない温度、つまり延伸性が低下しない程度であればよく、例えば通常−２０℃以上１７０℃以下である。なお、延伸は逐次あるいは同時二軸延伸のいずれの方式で行ってもよい。延伸は溶剤中、空気中又は不活性雰囲気中でも良く、また低温加熱した状態でもよい。
【０１０４】
＜ポリイミド樹脂の用途＞
本発明で得られるポリイソイミド樹脂は上記の多彩な成形方法により様々な形状のほとんど無色透明なポリイミド樹脂成形体とすることができる。このことにより、ポリイミド樹脂の代表的な用途であるフィルム用途だけでなく、幅広い用途への応用が可能である。例えばフレキシブル太陽電池用部材、ディスプレイ用部材、ＩＣ包装用トレー、ＩＣ製造工程用トレー、ＩＣソケット、ウェハーキャリア、コネクター、ソケット、ハードディスクキャリア、液晶ディスプレイキャリア、水晶発振器製造用トレー、コピー機用分離爪、コピー機用断熱軸受け、コピー機用ギア、スラストワッシャー、トランスミッションリング、ピストンリング、オイルシールリング、ベアリングリテーナー、ポンプギア、コンベアチェーン、ストレッチマシン用スライドブッシュ、耐熱絶縁テープ、耐熱粘着テープ、高密度磁気記録ベース、又はコンデンサー若しくはフレキシブルプリント基板用のフィル
ム等の製造に用いることができる。また、例えばガラス繊維や炭素繊維等で補強した構造部材、小型コイルのボビン又は端末絶縁用チューブの成型品の製造にも用いられる。
【０１０５】
また、絶縁スペーサー、磁気ヘッドスペーサー又はトランスのスペーサー等の積層材の製造に用いることができる。また、電線・ケーブル絶縁被覆材、低温貯蔵タンク、宇宙断熱材又は集積回路等のエナメルコーティング材の製造に用いることができる。さらに耐熱性を有する糸、織物又は不織布等の製造にも用いることができる。
【実施例】
【０１０６】
以下実施例により本発明を詳細に説明するが、本発明はこれらの実施例により制限されるものではない。
なお、以下実施例中において述べるイソイミド骨格含有量は以下の方法で決定した。イソイミド骨格含有量はフーリエ変換赤外分光計（日本分光社製  ＦＴ／ＩＲ−２３０）を使用し、ＫＢｒ錠剤としたサンプルを透過法で測定した。イソイミド骨格由来のピークの面積（＝Ｓｉｓｏ）とイミド骨格由来のピークの面積（＝Ｓｉｍ）から、イソイミド骨格含有量＝Ｓｉｓｏ／（Ｓｉｓｏ＋Ｓｉｍ）と定義した。ここで、Ｓｉｓｏとはイソイミドに由来する１８２０ｃｍ−１付近のピークの面積であり、Ｓｉｍとはイミドに由来する１７８０ｍ−１のピーク面積を表す。
【０１０７】
また、融点、転位点はセイコーインスツル社製示差走査熱量計（ＤＳＣ２２０ＣＵ）を用いて空気気流中昇温温度１０℃／ｍｉｎで−２０℃から３５０℃の範囲で測定した。
＜合成例１＞
１，１’−ビシクロヘキサン−３，３’，４，４’−テトラカルボン酸−３，３’，４，４’−二無水物（Ｈ−ＢＰＤＡ）の合成
【０１０８】
【化１１】
2012162619.tif 000012
【０１０９】
（Ｈ−ＢＰＤＡ）
１，１‘−ビフェニル−３，３‘，４，４’−テトラカルボン酸二無水物１５０ｇを水５９３ｇと水酸化ナトリウム８３．３ｇの溶液に溶解して得られる１，１‘−ビフェニル−３，３‘，４，４’−テトラカルボン酸四ナトリウム塩の水溶液をＲｕ／Ｃ触媒を用いて１０ＭＰａＧ、１２０℃で核水素化し、次いで４９％硫酸水溶液４２９ｇを滴下して析出、濾過してジシクロヘキシル−３，３’，４，４’−テトラカルボン酸１５７ｇ（収率８１％）を得た。
【０１１０】
温度計、攪拌機、ジムロート冷却管を備えた３００ｍｌの３つ口フラスコに、窒素下にて上記で得られたジシクロヘキシル−３，３’，４，４’−テトラカルボン酸（Ｈ−ＢＴＣ）３３．７ｇ（０．９８ｍｏｌ）、無水酢酸９０ｇを添加した。これを攪拌下、昇温して還流温度（１３０℃〜１４０℃）で３時間反応させた。反応後、１０℃まで冷却し、濾過を行い、白色の結晶を得た。得られた結晶をトルエンにて洗浄し、減圧乾燥機にて乾燥を実施して、１，１’−ビシクロヘキサン−３，３’，４，４’−テトラカルボン酸−３，３’，４，４’−二無水物（Ｈ−ＢＰＤＡ）含有組成物２３．５ｇ（収率７８％）を得た。
【０１１１】
［実施例１］  ポリイソイミド樹脂の合成例
（１）ポリアミック酸エステル樹脂溶液の作成
合成例１で得られた１，１’−ビシクロヘキサン−３，３’，４，４’−テトラカルボン酸−３，３’，４，４’−二無水物（Ｈ−ＢＰＤＡ）１２．３ｇ（４０．０ｍｍｏｌ）をＮ，Ｎ−ジメチルアセトアミド（５３．４ｇ）に加え、窒素気流下、室温で攪拌した。それにメタノール０．０６５ｇ（２．０２ｍｍｏｌ）、ジメチルアミノエタノール０．００３７ｇ（０．０４ｍｍｏｌ）をＮ，Ｎ−ジメチルアセトアミド  ３．０ｇに溶解させたものを加え、７０℃で２時間攪拌した。その後、２，２−ビス［４−（４−アミノフェノキシ）フェニル］プロパン（東京化成工業社製）をＮ，Ｎ−ジメチルアセトアミド  ２３ｇに溶解したものを加え、７０℃で２時間、８０℃で４時間過熱攪拌し、目的とするポリアミック酸エステル樹脂溶液を得た。
【０１１２】
（２）ポリイソイミド樹脂の合成
得られたポリアミック酸エステル樹脂溶液に末端封止剤として１，２−シクロヘキサンジカルボン酸無水物（東京化成工業社製）１．５１ｇ（９．８ｍｍｏｌ）をＮ，Ｎ−ジメチルアセトアミド  ５ｇに溶かしたものを加え、８０℃で２時間攪拌した。その後反応溶液を氷冷し、ジシクロヘキシルカルボジイミド  １８．１６ｇ（８８ｍｍｏｌ）をＮ，Ｎ−ジメチルアセトアミド  ５ｇに溶解させて加え、室温まで昇温した後に１２時間反応させた。析出したジシクロヘキシル尿素を吸引ろ過で除去した後、ろ液をイソプロピルアルコールに加えて析出させ、ろ過してポリイソイミド樹脂の固体を得た。得られたポリイソイミド樹脂の固体はＩＲスペクトルの測定からイソイミド骨格含有量（＝Ｓｉｓｏ／（Ｓｉｓｏ＋Ｓｉｍ））は０．９６と算出された。またＤＳＣ測定から１００℃付近に融解に由来する吸熱ピークが観察され、１８０℃付近からポリイソイミド樹脂からポリイミド樹脂への骨格転位に伴う発熱ピークが観察された。
【０１１３】
（３）イミド化（流延＋加熱）
上記ポリイソイミド樹脂を固形分濃度が２０％となるようにＮ，Ｎ−ジメチルアセトアミドに溶解させ、この溶液をフィルムアプリケーターを用いてガラス板上に３００μｍの厚みで流延し、減圧下８０℃で３０分乾燥した。乾燥後、窒素雰囲気下、２３０℃で１時間、さらに３００℃で１時間加熱しイミド化を行った。得られたフィルムのＩＲ測定を行った結果、イソイミド骨格に由来する１８２０ｃｍ−１のピークが消失し、イミド骨格を示す１７８０ｃｍ−１のピークが観察され、完全にイミド化が進行したことが確認された。
【０１１４】
［実施例２］
（１）イミド化（熱可塑成形）
実施例１の工程（２）で得られたポリイソイミド樹脂粉末０．０２ｇをフッ素樹脂製の成形枠に入れ、加熱プレス（井元製作所製  小型加熱プレス１８０Ｅ）で約２分間１５０℃で加熱後ポリイソイミド樹脂を溶融した。その後、３０ＭＰａの圧力で１５０℃、約５分間加熱圧縮し、成形枠の形に成形されたポリイソイミド樹脂の透明シートを得た。
【０１１５】
得られた透明シートを窒素雰囲気下、２３０℃で１時間、３００℃で１時間加熱イミド化を行った。得られたシートのＩＲ測定を行った結果、イソイミド骨格に由来する１８２０ｃｍ−１のピークが消失し、イミド骨格を示す１７８０ｃｍ−１のピークが観察され、完全にイミド化が進行したことが確認された。
［比較例１］  
（１）ポリアミック酸エステル樹脂調製
実施例１の工程（１）と同様にして得られたポリアミック酸エステル樹脂溶液をイソプロパノールに加えて析出させ、ろ過してポリアミック酸エステル樹脂粉末を得た。得られたポリアミック酸エステル樹脂粉末のＩＲ測定を行ったところ、イソイミド骨格に由来する１８２０ｃｍ−１のピークが消失し、イミド骨格を示す１７８０ｃｍ−１のピークとも
に観測されなかった。得られたポリアミック酸エステル樹脂のＤＳＣ測定を行ったところ、極めてブロードな吸熱ピークが観測され、明瞭な融点は観察されなかった。
【０１１６】
（２）イミド化（熱可塑成形）
実施例１の工程（２）で得られたポリイソイミド樹脂粉末に代えて比較例１の工程（１）で得られたポリアミック酸エステル樹脂粉末を用いた以外は、実施例２の工程（１）と同様に加熱成形したところ、十分な溶融変形は観察されず、成形型に対応する成形体は得られなかった。
【０１１７】
［比較例２］  単環テトラカルボン酸のポリイソイミド樹脂の合成例
（１）ポリアミック酸エステル樹脂溶液の作成
１，１’−ビシクロヘキサン−３，３’，４，４’−テトラカルボン酸−３，３’，４，４’−二無水物（Ｈ−ＢＰＤＡ）を１，２，４，５−シクロヘキサンテトラカルボン酸二無水物（Ｈ−ＰＭＤＡ）（岩谷瓦斯社製）に変えた以外は実施例１の工程（１）と同様に、ポリアミック酸エステル樹脂溶液を作製した。
【０１１８】
（２）ポリイソイミド樹脂の合成
比較例２の工程（１）で得られたポリアミック酸エステル樹脂溶液を用いた以外は実施例１の工程（２）と同様に合成した。得られたポリイソイミド樹脂の固体はＩＲスペクトルの測定からイソイミド骨格含有量（＝Ｓｉｓｏ／（Ｓｉｓｏ＋Ｓｉｍ））は０．９５と算出された。またＤＳＣ測定から２００℃付近からポリイソイミド樹脂からポリイミド樹脂への骨格転位に伴う発熱ピークが観察されたが、融解を示す明瞭な吸熱ピークは確認されなかった。
【０１１９】
（３）イミド化（熱可塑成型）
実施例１の工程（２）で得られたポリイソイミド樹脂粉末に代えて比較例２の工程（２）で得られたポリイソイミド樹脂粉末を用いた以外は、実施例２の工程（１）と同様に加熱成形したところ、十分な溶融変形は観察されず、成形型に対応する成形体は得られなかった。
【０１２０】
以上の結果より、本発明のポリイソイミド樹脂は各種溶媒への溶解性をもち、かつ熱可塑性を有することから、従来の溶液流延法のみならず、熱可塑成形等の多様な成形手法を用いて、ポリイミド樹脂成形体を得る事ができることが判る。